미국 특허 제 8 , 017 , 241 호 의 실시 예 1 에 기재 된 방법 에 따라 합성 한 전하 수송 성 물질 인 S - 폴리 ( 3 - MEET ) ( 술폰 화 되 어 있 는 폴리 ( 3 - MEET ) ) 2 . 00 g 을 28 % 암모니아수 ( 쥰 세이카 가쿠 ( 주 ) 제 ) 100 mL 에 용해 시키 고 , 실온 에서 밤새 교반 시켰 다 . 반응 액 은 아세톤 1 , 500 mL 로 재침전 하 고 , 석출 물 을 여과 로 회수 했 다 . 얻 어 진 석출 물 은 다시 물 20 mL 및 트리 에틸아민 ( 토쿄 카세이 고교 ( 주 ) 제 ) 7 . 59 g 으로 용해 시키 고 , 60 ℃ 에서 1 시간 교반 했 다 . 반응 액 을 냉각 후 , 이소프로필알코올 1 , 000 mL 및 아세톤 500 mL 의 혼합 용매 에 재침전 하 고 , 석출 물 을 여과 하 여 회수 했 다 . 얻 어 진 석출 물 은 0 mmHg , 50 ℃ 에서 1 시간 진공 건조 하 고 , 암모니아수 로 처리 한 S - 폴리 ( 3 - MEET ) - A 1 . 30 g 을 얻 었 다 .